СПОСОБЫ ПОЛУЧЕНИЯ УГЛЕВОДОРОДНОГО МАТЕРИАЛА, СОДЕРЖАЩЕГОСЯ В ПОДЗЕМНОМ ПЛАСТЕ, И РОДСТВЕННЫХ СТАБИЛИЗИРОВАННЫХ ЭМУЛЬСИЙ

1. Способ получения углеводородного материала из подземного пласта, включающий:
формирование суспензии для заводнения, включающей разлагающиеся частицы и флюид-носитель,
закачивание суспензии для заводнения в подземный пласт, содержащий углеводородный материал, для формирования эмульсии, стабилизированной разлагаемыми частицами, и для удаления эмульсии из подземного пласта, и
деградация по крайней мере части разлагаемых частиц для дестабилизации эмульсии.
2. Способ по п. 1, где формирование суспензии для заводнения включает:
формирование разлагаемых частиц, содержащих материал, предназначенный для переключения между первой скоростью деградации и второй скоростью деградации в результате изменения по крайней мере одного свойства удаленной эмульсии, и
введение разлагаемых частиц по крайней мере в один водный материал и органический материал.
3. Способ по п. 2, где формирование разлагаемых частиц включает формирование разлагаемых частиц, включающих Mg, Al, Са, Mn, Zn, их сплав или их комбинацию.
4. Способ по п. 2, где формирование разлагаемых частиц включает формирование разлагаемых частиц, включающих гидролизуемый полимер.
5. Способ по п. 1, где формирование суспензии для заводнения, содержащей разлагаемые частицы и флюид-носитель, включает формирование разлагаемых частиц, включающих ядро из первого материала, по крайней мере частично окруженное оболочкой из второго материала, причем скорость деградации первого материала в водном материале выше, чем скорость деградации второго материала.
6. Способ по п. 1, где формирование суспензии для заводнения, содержащей разлагаемые частицы и флюид-носитель, включает формирование разлагаемых частиц, по крайней мере одна из которых является гидрофильной, гидрофобной, амфифильной, оксофильной, липофильной и олеофильной частицей.
7. Способ по п. 1, где формирование суспензии для заводнения, содержащей разлагаемые частицы и флюид-носитель, включает формирование суспензии для заводнения, включающей от приблизительно 0,001 мас.% до приблизительно 20 мас.% разлагаемых частиц.
8. Способ по п. 1, где закачивание суспензии для заводнения в подземный пласт, содержащий углеводородный материал, включает закачивание флюида в подземный пласт при температуре приблизительно 50°C или менее.
9. Способ по п. 1, где закачивание суспензии для заводнения в подземный пласт, содержащий углеводородный материал, для образования эмульсии, стабилизированной разлагаемыми частицами, включает формирование эмульсии, содержащей углеводородный материал, диспергированный в водном материале.
10. Способ по п. 1, где деградация по крайней мере части разлагаемых частиц включает модификацию по крайней мере одного свойства удаленной эмульсии.
11. Способ по п. 1, где деградация по крайней мере части разлагаемых частиц включает деградацию по крайней мере части разлагаемых частиц в условиях удаленной эмульсии в течение некоторого времени.
12. Способ получения углеводородного материала из подземного пласта, включающий:
формирование наночастиц, включающих по крайней мере один из следующих металлов: Mg, Al, Са, Mn и Zn,
комбинирование наночастиц с флюидом-носителем, при этом получают суспензию для заводнения,
закачивание суспензии для заводнения в подземный пласт, содержащий связанный с его поверхностями углеводородный материал, для его отделения от поверхностей и образования эмульсии, стабилизированной наночастицами,
удаление эмульсии из подземного пласта и
модификацию по крайней мере одного из следующих параметров:
температура, значение рН и состав материала эмульсии, для взаимодействия по крайней мере части наночастиц с водным материалом для дестабилизации эмульсии и коалесценции углеводородного материала.
13. Способ по п. 12, где формирование наночастиц, включающих по крайней мере один из следующих металлов: Mg, Al, Са, Mn и Zn, включает формирование наночастиц, включающих сплав Mg.
14. Способ по п. 13, где формирование наночастиц, включающих сплав Mg, включает формирование наночастиц, включающих сплав Mg и по крайней мере одного из следующих металлов: Al, Bi, Cd, Се, Со, Cu, Fe, Ga, In, Li, Mg, Mn, Ni, Sc, Si, Ag, Sr, Th, Sn, Ti, W, Zn, Y и Zr.
15. Способ по п. 12, где формирование наночастиц включает формирование наночастиц, дополнительно включающих по крайней мере один из следующих металлов: W, Cr, Ni, Cu, Со и Fe.
16. Способ по п. 12, где комбинирование наночастиц с флюидом-носителем дополнительно включает комбинирование наночастиц с дополнительными наночастицами, включающими по крайней мере один из следующих металлов: W, Cr, Ni, Cu, Со и Fe.
17. Способ по п. 12, где комбинирование наночастиц с флюидом-носителем дополнительно включает комбинирование наночастиц по крайней мере с одним ПАВ.
18. Способ по п. 12, где модификация по крайней мере одного из следующих параметров: температура, значение рН, состав материала, и эмульсия включает нагревание эмульсии до температуры приблизительно 25°C или более.
3
2
4
3
4
2
2
2
4
2
19. Способ по п. 12, где модификация по крайней мере одного из следующих параметров: температура, значение рН, состав материала, и эмульсия включает добавление в эмульсию по крайней мере одной из следующих кислот: HCl, HBr, HNO, HSO, НРО, CHO и CHO.
20. Стабилизированная эмульсия, содержащая:
диспергированную фазу, включающую углеводородный материал,
непрерывную фазу, включающую водный материал, и
гидрофильные наночастицы, накапливающиеся на границе раздела фаз между диспергированной фазой и непрерывной фазой, при этом по крайней мере некоторое количество гидрофильных наночастиц включает сплав Mg-Al, которые предназначены для переключения между первой скоростью коррозии и второй более высокой скоростью коррозии в результате изменения по крайней мере одного свойства: повышения температуры водного материала и снижения величины рН водного материала.